(57)【要約】【課題】バックシートとの密着性に優れ、バックシートを折り曲げたときに剥離やクラックが生じがたく、耐紫外線性に優れた塗膜を形成し、バックシートの保護膜として好適に使用することができる太陽電池モジュールのバックシート用コーティング剤を提供すること。【解決手段】太陽電池モジュールのバックシートの表面に用いられるコーティング剤であって、水酸基含有(メタ)アクリル系ポリマー、数平均分子量が１０００以上のオルガノポリシロキサンおよび硬化剤を含有し、水酸基含有(メタ)アクリル系ポリマーの水酸基価が１０〜７０ｍｇＫＯＨ／ｇであることを特徴とする太陽電池モジュールのバックシート用コーティング剤。【選択図】なし【特許請求の範囲】
【請求項１】
太陽電池モジュールのバックシートの表面に用いられるコーティング剤であって、水酸基含有(メタ)アクリル系ポリマー、数平均分子量が１０００以上のオルガノポリシロキサンおよび硬化剤を含有し、水酸基含有(メタ)アクリル系ポリマーの水酸基価が１０〜７０ｍｇＫＯＨ／ｇであることを特徴とする太陽電池モジュールのバックシート用コーティング剤。
【請求項２】
水酸基含有(メタ)アクリル系ポリマーが水酸基含有（メタ）アクリレートおよびアルキル（メタ）アクリレートを含有するモノマー成分を重合させてなる請求項１に記載の太陽電池モジュールのバックシート用コーティング剤。
【請求項３】
コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値が０．００５〜０．２５である請求項１または２に記載の太陽電池モジュールのバックシート用コーティング剤。
【請求項４】
硬化剤が（ブロック）ポリイソシアネート化合物、エポキシ樹脂およびオキサゾリン基含有樹脂からなる群より選ばれた少なくとも１種である請求項１〜３のいずれかに記載の太陽電池モジュールのバックシート用コーティング剤。
【請求項５】
さらに紫外線吸収剤を含有する請求項１〜４のいずれかに記載の太陽電池モジュールのバックシート用コーティング剤。
【請求項６】
太陽電池モジュールに用いられるバックシートであって、太陽電池モジュールを構成する充填材と貼り合わされる面に、請求項１〜５のいずれかに記載の太陽電池モジュールのバックシート用コーティング剤からなる塗膜が形成されていることを特徴とする太陽電池モジュール用バックシート。
【請求項７】
請求項６に記載の太陽電池モジュール用バックシートを有することを特徴とする太陽電池モジュール。
【請求項８】
請求項７に記載の太陽電池モジュールを有することを特徴とする太陽電池。
【発明の詳細な説明】
【技術分野】
【０００１】
本発明は、太陽電池モジュールのバックシート用コーティング剤に関する。さらに詳しくは、本発明は、太陽電池モジュールのバックシートを保護するために当該バックシートの表面に用いられる太陽電池モジュールのバックシート用コーティング剤に関する。
【背景技術】
【０００２】
太陽電池モジュールには電気絶縁性が要求されることから、そのバックシートには、通常、ポリエチレンテレフタレートなどのポリエステルフィルムが用いられている（例えば、特許文献１〜４参照）。
【０００３】
近年、太陽電池モジュールのバックシートを保護するために、当該バックシートの表面に保護膜を形成することが望まれており、当該保護膜には、バックシートとの密着性に優れ、バックシートを折り曲げたときに剥離やクラックが生じがたく、耐紫外線性に優れていることが求められている。
【先行技術文献】
【特許文献】
【０００４】
【特許文献１】特開２００１−１１１０７３号公報
【特許文献２】特開２００２−１００７８８号公報
【特許文献３】特開２００２−１３４７７１号公報
【特許文献４】特開２００２−２６３５４号公報
【発明の概要】
【発明が解決しようとする課題】
【０００５】
本発明は、前記従来技術に鑑みてなされたものであり、バックシートとの密着性に優れ、バックシートを折り曲げたときに剥離やクラックが生じがたく、耐紫外線性に優れた塗膜を形成し、バックシートの保護膜として好適に使用することができる太陽電池モジュールのバックシート用コーティング剤を提供することを課題とする。
【課題を解決するための手段】
【０００６】
本発明は、
（１）  太陽電池モジュールのバックシートの表面に用いられるコーティング剤であって、水酸基含有(メタ)アクリル系ポリマー、数平均分子量が１０００以上のオルガノポリシロキサンおよび硬化剤を含有し、水酸基含有(メタ)アクリル系ポリマーの水酸基価が１０〜７０ｍｇＫＯＨ／ｇであることを特徴とする太陽電池モジュールのバックシート用コーティング剤、
（２）  水酸基含有(メタ)アクリル系ポリマーが水酸基含有（メタ）アクリレートおよびアルキル（メタ）アクリレートを含有するモノマー成分を重合させてなる前記（１）に記載の太陽電池モジュールのバックシート用コーティング剤、
（３）  コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値が０．００５〜０．２５である前記（１）または（２）に記載の太陽電池モジュールのバックシート用コーティング剤、
（４）  硬化剤が（ブロック）ポリイソシアネート化合物、エポキシ樹脂およびオキサゾリン基含有樹脂からなる群より選ばれた少なくとも１種である前記（１）〜（３）のいずれかに記載の太陽電池モジュールのバックシート用コーティング剤、
（５）  さらに紫外線吸収剤を含有する前記（１）〜（４）のいずれかに記載の太陽電池モジュールのバックシート用コーティング剤、
（６）  太陽電池モジュールに用いられるバックシートであって、太陽電池モジュールを構成する充填材と貼り合わされる面に、前記（１）〜（５）のいずれかに記載の太陽電池モジュールのバックシート用コーティング剤からなる塗膜が形成されていることを特徴とする太陽電池モジュール用バックシート、
（７）  前記（６）に記載の太陽電池モジュール用バックシートを有することを特徴とする太陽電池モジュール、ならびに
（８）  前記（７）に記載の太陽電池モジュールを有することを特徴とする太陽電池
に関する。
【発明の効果】
【０００７】
本発明の太陽電池モジュールのバックシート用コーティング剤は、バックシートとの密着性に優れ、バックシートを折り曲げたときに剥離やクラックが生じがたく、耐紫外線性に優れた塗膜を形成し、バックシートの保護膜として好適に使用することができるという優れた効果を奏する。本発明の太陽電池モジュール用バックシート、太陽電池モジュールおよび太陽電池モジュールは、いずれも、太陽電池モジュールを構成する充填材と貼り合わされる面に前記太陽電池モジュールのバックシート用コーティング剤からなる塗膜が形成されており、当該塗膜は、バックシートとの密着性に優れ、バックシートを折り曲げたときに剥離やクラックが生じがたく、耐紫外線性にも優れるという効果を奏する。
【発明を実施するための形態】
【０００８】
本発明の太陽電池モジュールのバックシート用コーティング剤は、前記したように、太陽電池モジュールのバックシートの表面に用いられるコーティング剤であり、水酸基含有(メタ)アクリル系ポリマー、数平均分子量が１０００以上のオルガノポリシロキサンおよび硬化剤を含有し、水酸基含有(メタ)アクリル系ポリマーの水酸基価が１０〜７０ｍｇＫＯＨ／ｇであることを特徴とする。本発明の太陽電池モジュールのバックシート用コーティング剤は、前記構成を有するので、バックシートとの密着性に優れ、バックシートを折り曲げたときに剥離やクラックが生じがたく、耐紫外線性に優れた塗膜を形成する。
【０００９】
本発明においては、特に特定の水酸基価を有する水酸基含有(メタ)アクリル系ポリマーと特定の分子量を有するオルガノポリシロキサンとが併用されている点に、１つの大きな特徴がある。本発明においては、このように特定の水酸基価を有する水酸基含有(メタ)アクリル系ポリマーと特定の分子量を有するオルガノポリシロキサンとが併用されているので、本発明のコーティング剤から形成された塗膜は、折り曲げ性に優れるとともにバックシートに対する密着性に優れるという優れた効果が奏される。
【００１０】
なお、本願明細書において、(メタ)アクリル系ポリマーは、当該(メタ)アクリル系ポリマーの原料であるモノマー成分にアクリル酸エステルまたはメタクリル酸エステルが用いられていることを意味する。また、（メタ）アクリレートはアクリレートまたはメタクリレートを意味し、（メタ）アクリル酸はアクリル酸またはメタクリル酸を意味する。
【００１１】
水酸基含有(メタ)アクリル系ポリマーの水酸基価は、本発明のコーティング剤から形成された塗膜の折り曲げ性を向上させる観点から、１０ｍｇＫＯＨ／ｇ以上、好ましくは１５ｍｇＫＯＨ／ｇ以上、さらに好ましくは２０ｍｇＫＯＨ／ｇ以上であり、本発明のコーティング剤から形成された塗膜とバックシートとの密着性を向上させる観点から、７０ｍｇＫＯＨ／ｇ以下、好ましくは６５ｍｇＫＯＨ／ｇ以下、より好ましくは６０ｍｇＫＯＨ／ｇ以下である。
【００１２】
水酸基含有(メタ)アクリル系ポリマーの水酸基価は、例えば、水酸基含有(メタ)アクリル系ポリマーの原料として水酸基含有（メタ）アクリレートおよびアルキル（メタ）アクリレートを含有するモノマー成分を用い、当該モノマー成分に含まれる水酸基含有（メタ）アクリレートの量を調節することによって容易に調整することができる。
【００１３】
水酸基含有（メタ）アクリレートとしては、例えば、２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、４−ヒドロキシブチルアクリレート、４−ヒドロキシブチルメタクリレート、カプロラクトン変性ヒドロキシアクリレート、カプロラクトン変性ヒドロキシメタクリレートなどのエステル基の炭素数が１〜１８の水酸基含有（メタ）アクリレートなどが挙げられるが、本発明は、かかる例示のみに限定されるものではない。これらの水酸基含有（メタ）アクリレートは、それぞれ単独で用いてもよく、２種類以上を併用してもよい。
【００１４】
モノマー成分における水酸基含有（メタ）アクリレートの量は、当該水酸基含有（メタ）アクリレートの種類によって異なることから一概には決定することができないため、当該モノマー成分を重合させることによって得られる水酸基含有（メタ）アクリレートが所定の水酸基価を有するように調整することが好ましい。
【００１５】
アルキル（メタ）アクリレートとしては、例えば、メチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、ｔｅｒｔ−ブチルアクリレート、ｔｅｒｔ−ブチルメタクリレート、２−エチルヘキシルアクリレート、２−エチルヘキシルメタクリレートなどの(メタ)アクリル酸アルキルエステル；イソボルニルアクリレート、イソボルニルメタクリレート、シクロヘキシルアクリレート、シクロヘキシルメタクリレートなどのシクロアルキル（メタ）アクリレート；シクロヘキシルメチルアクリレート、シクロヘキシルメチルメタクリレート、シクロヘキシルエチルアクリレート、シクロヘキシルエチルメタクリレート、シクロヘキシルプロピルアクリレート、シクロヘキシルプロピルメタクリレート、４−メチルシクロヘキシルメチルアクリレート、４−メチルシクロヘキシルメチルメタクリレートなどのシクロアルキルアルキル（メタ）アクリレートなどが挙げられるが、本発明は、かかる例示のみに限定されるものではない。これらの（メタ）アクリル酸エステルは、それぞれ単独で用いてもよく、２種類以上を併用してもよい。アルキル（メタ）アクリレートのなかでは、本発明のコーティング剤から形成された塗膜のバックシートに対する密着性を向上させる観点から、メチル（メタ）アクリレートが好ましく、メチルメタクリレートがより好ましい。
【００１６】
モノマー成分におけるアルキル（メタ）アクリレートの量は、当該アルキル（メタ）アクリレートの種類によって異なることから一概には決定することができないため、当該モノマー成分を重合させることによって得られる水酸基含有（メタ）アクリレートが所定の水酸基価を有するように調整することが好ましい。また、バックシートに対する本発明のコーティング剤から形成された塗膜の密着性を向上させる観点から、モノマー成分におけるメチル（メタ）アクリレート、好ましくはメチルメタクリレートの含有率は、５０質量％以上であることが好ましく、６０質量％以上であることがより好ましく、７０質量％以上であることがさらに好ましい。
【００１７】
なお、モノマー成分には、本発明の目的が阻害されない範囲内で、他のモノマーが含まれていてもよい。
【００１８】
前記他のモノマーとしては、例えば、カルボキシル基を有するモノマー、酸性リン酸エステル系モノマー、エポキシ基を有するモノマー、窒素原子を有するモノマー、２個以上の重合性二重結合を有するモノマー、芳香族系モノマー、ハロゲン原子を有するモノマー、ビニルエステル系モノマー、ビニルエーテル系モノマーなどが挙げられるが、本発明は、かかる例示のみに限定されるものではない。これらのモノマーは、それぞれ単独で用いてもよく、２種類以上を併用してもよい。
【００１９】
カルボキシル基を有するモノマーとしては、例えば、アクリル酸、メタクリル酸、イタコン酸、無水マレイン酸などの脂肪族モノカルボン酸などが挙げられるが、本発明は、かかる例示のみに限定されるものではない。これらのカルボキシル基を有するモノマーは、それぞれ単独で用いてもよく、２種類以上を併用してもよい。
【００２０】
酸性リン酸エステル系モノマーとしては、例えば、２−アクリロイルオキシエチルアシッドホスフェート、２−メタクリロイルオキシエチルアシッドホスフェートなどが挙げられるが、本発明は、かかる例示のみに限定されるものではない。これらの酸性リン酸エステル系モノマーは、それぞれ単独で用いてもよく、２種類以上を併用してもよい。
【００２１】
エポキシ基を有するモノマーとしては、例えば、グリシジルアクリレート、グリシジルメタクリレートなどのエポキシ基含有(メタ)アクリレートなどが挙げられるが、本発明は、かかる例示のみに限定されるものではない。これらのエポキシ基を有するモノマーは、それぞれ単独で用いてもよく、２種類以上を併用してもよい。
【００２２】
窒素原子を有するモノマーとしては、例えば、アクリルアミド、メタクリルアミドなどの(メタ)アクリルアミド、Ｎ，Ｎ’−ジメチルアミノエチルアクリレート、Ｎ，Ｎ’−ジメチルアミノエチルメタクリレート、Ｎ，Ｎ−ジエチルアミノエチルアクリレート、Ｎ，Ｎ−ジエチルアミノエチルメタクリレート、イミドアクリレート、イミドメタクリレートなどの窒素原子含有(メタ)アクリレートなどが挙げられるが、本発明は、かかる例示のみに限定されるものではない。これらの窒素原子を有するモノマーは、それぞれ単独で用いてもよく、２種類以上を併用してもよい。
【００２３】
２個以上の重合性二重結合を有するモノマーとしては、例えば、エチレングリコールジアクリレート、エチレングリコールジメタクリレート、トリエチレングリコールジアクリレート、トリエチレングリコールジメタクリレート、トリプロピレングリコールジアクリレート、トリプロピレングリコールジメタクリレート、トリメチロールプロパントリアクリレート、トリメチロールプロパントリメタクリレート、ペンタエリスリトールテトラアクリレート、ペンタエリスリトールテトラメタクリレートなどが挙げられるが、本発明は、かかる例示のみに限定されるものではない。これらの２個以上の重合性二重結合を有するモノマーは、それぞれ単独で用いてもよく、２種類以上を併用してもよい。
【００２４】
芳香族系モノマーとしては、例えば、スチレン、α−メチルスチレンなどのスチレン系モノマーなどが挙げられるが、本発明は、かかる例示のみに限定されるものではない。これらの芳香族系モノマーは、それぞれ単独で用いてもよく、２種類以上を併用してもよい。
【００２５】
ハロゲン原子を有するモノマーとしては、例えば、塩化ビニルなどが挙げられるが、本発明は、かかる例示のみに限定されるものではない。ハロゲン原子を有するモノマーは、１種類のみを用いてもよく、２種類以上を併用してもよい。
【００２６】
ビニルエステル系モノマーとしては、例えば、酢酸ビニルなどが挙げられるが、本発明は、かかる例示のみに限定されるものではない。ビニルエステル系モノマーは、１種類のみを用いてもよく、２種類以上を併用してもよい。
【００２７】
ビニルエーテル系モノマーとしては、例えば、ブチルビニルエーテル、シクロヘキシルビニルエーテルなどが挙げられるが、本発明は、かかる例示のみに限定されるものではない。これらのビニルエーテル系モノマーは、それぞれ単独で用いてもよく、２種類以上を併用してもよい。
【００２８】
なお、モノマー成分には、耐加水分解性および耐絶縁性を向上させる観点から、ビスアリールフルオレンを基本構造としたアクリレートを含有させてもよい。ビスアリールフルオレンを基本構造としたアクリレートは、例えば、大阪ガスケミカル（株）製、商品名：オグソールＥＡ−０２００、オグソールＥＡ−０２００、オグソールＥＡ−０５００、オグソールＥＡ−１０００などとして商業的に容易に入手することができる。また、特開２００２−６９１３０号公報に開示されている（メタ）アクリル酸のシクロヘキシルアルキルエステル、ジシクロペンテニル（メタ）アクリレート、ジシクロペンテニルオキシエチル（メタ）アクリレート、ジシクロペンタニル（メタ）アクリレート、トリシクロ［５，２，１，０2.6］デカ−８−イル（メタ）アクリレートやテルペン系（メタ）アクリレートなどを用いてもよい。
【００２９】
また、モノマー成分には、さらに太陽電池に用いられる充填材に対する接着性を向上させる観点から、２−[２’−ヒドロキシ−５’−（メタクリロイルオキシエチル）フェニル]−２Ｈ−ベンゾトリアゾールなどのベンゾトリアゾール系の紫外線吸収性基を有するモノマー、ベンゾフェノン系の紫外線吸収性基を有するモノマー、トリアジン系の紫外線吸収性基を有するモノマーなどの紫外線吸収性基を有するモノマー；１，２，２，６，６−ペンタメチル−４−ピペリジルメタクリレートなどの紫外線安定性基を有するモノマー；イミドアクリレート、イミドメタクリレート、モルホリノアクリレート、モルホリノメタクリレート、テトラヒドロフルフリルアクリレート、テトラヒドロフルフリルメタクリレート、カプロラクトン変性ヒドロキシアクリレート、カプロラクトン変性ヒドロキシメタクリレートなどの接着性を向上させるモノマーなどを含有させてもよい。これらのモノマーは、それぞれ単独で用いてもよく、２種類以上を併用してもよい。
【００３０】
紫外線吸収性基を有するモノマーは、例えば、大塚化学（株）製、商品名：ＲＵＶＡ９３、大阪有機化学工業（株）製、商品名：ＢＰ−１Ａなどとして商業的に容易に入手することができる。紫外線安定性基を有するモノマーは、例えば、(株)ＡＤＥＫＡ製、商品名：アデカスタブＬＡ−８２、アデカスタブＬＡ−８７などのアデカスタブリーズなどとして商業的に容易に入手することができる。カプロラクトン変性ヒドロキシアクリレートおよびカプロラクトン変性ヒドロキシメタクリレートは、例えば、ダイセル化学工業（株）製、商品名：プラクセルＦＭ１、プラクセルＦＭ１Ｄ、プラクセルＦＭ２Ｄ、プラクセルＦＭ３、プラクセルＦＡ１ＤＭ、プラクセルＦＡ２Ｄなどとして商業的に容易に入手することができる。
【００３１】
モノマー成分を重合させる際には、分子量分布の増大やゲル化を抑制する観点から、必要により連鎖移動剤を用いてもよい。連鎖移動剤としては、例えば、メルカプト酢酸、３−メルカプトプロピオン酸などのメルカプトカルボン酸類；メルカプト酢酸メチル、３−メルカプトプロピオン酸メチル、３−メルカプトプロピオン酸２−エチルヘキシル、３−メルカプトプロピオン酸ｎ−オクチル、３−メルカプトプロピオン酸メトキシブチル、３−メルカプトプロピオン酸ステアリル、トリメチロールプロパントリス（３−メルカプトプロピオネート）、ペンタエリスリトールテトラキス（３−メルカプトプロピオネート）、ジペンタエリスリトールヘキサキス（３−メルカプトプロピオネート）などのメルカプトカルボン酸エステル類；エチルメルカプタン、ｔｅｒｔ−ブチルメルカプタン、ｎ−ドデシルメルカプタン、１，２−ジメルカプトエタンなどのアルキルメルカプタン類；２−メルカプトエタノール、４−メルカプト−１−ブタノールなどのメルカプトアルコール類；ベンゼンチオール、ｍ−トルエンチオール、ｐ−トルエンチオール、２−ナフタレンチオールなどの芳香族メルカプタン類；トリス〔（３−メルカプトプロピオニロキシ）−エチル〕イソシアヌレートなどのメルカプトイソシアヌレート類；２−ヒドロキシエチルジスルフィド、テトラエチルチウラムジスルフィドなどのジスルフィド類；ベンジルジエチルジチオカルバメートなどのジチオカルバメート類；α−メチルスチレンダイマーなどのダイマー類；四臭化炭素などのハロゲン化アルキルなどが挙げられるが、本発明は、かかる例示のみに限定されるものではない。これらの連鎖移動剤は、それぞれ単独で用いてもよく、２種類以上を併用してもよい。これらの連鎖移動剤のなかでは、入手が容易であること、架橋防止性に優れていること、重合速度の低下の度合いが小さいことなどから、メルカプトカルボン酸類、メルカプトカルボン酸エステル類、アルキルメルカプタン類、メルカプトアルコール類、芳香族メルカプタン類、メルカプトイソシアヌレート類などのメルカプト基を有する化合物が好ましい。
【００３２】
連鎖移動剤の量は、モノマー成分の組成、重合温度などの重合条件、目標とする水酸基含有(メタ)アクリル系ポリマーの分子量などに応じて適宜設定すればよく、特に限定されないが、重量平均分子量が数千〜数万の水酸基含有(メタ)アクリル系ポリマーを得る場合には、モノマー成分１００質量部あたり、０．１〜２０質量部であることが好ましく、０．５〜１５質量部であることがより好ましい。
【００３３】
モノマー成分を重合させる方法としては、例えば、溶液重合法、分散重合法、懸濁重合法、乳化重合法などが挙げられるが、本発明は、かかる例示のみに限定されるものではない。
【００３４】
モノマー成分を溶液重合法によって重合させる場合、溶媒として、例えば、トルエン、キシレンなどの芳香族系溶媒；イソプロピルアルコール、ｎ−ブチルアルコールなどのアルコール系溶媒；プロピレングリコールメチルエーテル、ジプロピレングリコールメチルエーテル、エチルセロソルブ、ブチルセロソルブなどのエーテル系溶媒；酢酸エチル、酢酸ブチル、酢酸セロソルブなどのエステル系溶媒；アセトン、メチルエチルケトン、メチルイソブチルケトン、ジアセトンアルコールなどのケトン系溶媒；ジメチルホルムアミドなどのアミド系溶媒などの有機溶媒が挙げられるが、本発明は、かかる例示のみに限定されるものではない。これらの溶媒は、それぞれ単独で用いてもよく、２種類以上を併用してもよい。溶媒の量は、重合条件、モノマー成分の組成、得られるポリマーの濃度などを考慮して適宜決定すればよい。
【００３５】
モノマー成分を重合させる際には、重合開始剤を用いることができる。重合開始剤としては、例えば、２，２’−アゾビス（２，４−ジメチルバレロニトリル）、２，２’−アゾビス（２−メチルブチロニトリル）、ｔｅｒｔ−ブチルパーオキシ−２−エチルヘキサノエート、２，２’−アゾビスイソブチロニトリル、ベンゾイルパーオキサイド、ジ−ｔｅｒｔ−ブチルパーオキサイドなどが挙げられるが、本発明は、かかる例示のみに限定されるものではない。これらの重合開始剤は、それぞれ単独で用いてもよく、２種類以上を併用してもよい。重合開始剤の量は、得られるポリマーの所望する物性などに応じて適宜設定すればよいが、通常、モノマー成分１００質量部あたり、好ましくは０．０１〜５０質量部、より好ましくは０．０５〜２０質量部である。
【００３６】
モノマー成分を重合させる際の重合条件は、重合方法に応じて適宜設定すればよく、特に限定されるものではない。モノマー成分の重合温度は、好ましくは室温〜２００℃、より好ましくは４０〜１４０℃である。反応時間は、モノマー成分の重合反応が完結するように適宜設定すればよい。
【００３７】
以上のようにしてモノマー成分を重合させることによって水酸基含有(メタ)アクリル系ポリマーが得られる。水酸基含有(メタ)アクリル系ポリマーの重量平均分子量は、好ましくは２０００〜１００万、より好ましくは４０００〜５０万、さらに好ましくは５０００〜３０万である。なお、重量平均分子量は、ポリスチレン標準でゲル浸透クロマトグラフィー（ＧＰＣ）によって測定したときの値である。
【００３８】
本発明のコーティング剤には、オルガノポリシロキサンとして、数平均分子量が１０００以上であるオルガノポリシロキサンが用いられる。オルガノポリシロキサンの数平均分子量は、バックシートとの密着性に優れ、バックシートを折り曲げたときに剥離やクラックが生じがたく、耐紫外線性に優れた塗膜を形成する観点から、１０００以上、好ましくは１０００〜５００００である。
【００３９】
オルガノポリシロキサンとしては、例えば、ジメチルシリコーンオイル、メチルフェニルシリコーンオイルなどのシリコーンオイル；（メタ）アクリロイル基、エポキシ基、アミノ基、水酸基、カルボキシ基、カルビノール基、メルカプト基、フェニル基などの官能基を有するオルガノポリシロキサン；メチルスチリル変性、アルキル変性、高級脂肪酸エステル変性、フッ素変性などの非反応性シリコーンオイルなどが挙げられるが、本発明は、かかる例示のみに限定されるものではない。
【００４０】
前記オルガノポリシロキサンのなかでは、折り曲げ性に優れるとともにバックシートに対する密着性に優れる塗膜を形成する観点から、（メタ）アクリロイル基、エポキシ基、アミノ基、水酸基などの官能基を有するオルガノポリシロキサンが好ましい。前記官能基は、分子の両末端に存在していてもよく、片方の末端（片末端）に存在していてもよいが、折り曲げ性に優れるとともにバックシートに対する密着性に優れる塗膜を形成する観点から、分子の両末端に存在していることが好ましい。
【００４１】
分子の両末端に官能基を有するオルガノポリシロキサンとしては、例えば、式(I):
【００４２】
【化１】
2013131701.tif 000002
【００４３】
（式中、Ｒ1およびＲ2は、それぞれ独立して、メタクリロイル基、エポキシ基、アミノ基、炭素数１〜４のヒドロキシアルコキシ基または水酸基、Ｒ3、Ｒ4、Ｒ5およびＲ6は、それぞれ独立して、炭素数１〜４のアルキル基、ｐは１〜１０の整数、ｑは５〜２００の整数、ｒは１〜１０の整数を示す）
で表わされる官能基としてメタクリロイル基、エポキシ基、アミノ基または水酸基を有し、数平均分子量が１０００以上であるオルガノポリシロキサンなどが挙げられる。
【００４４】
官能基として両末端に(メタ)アクリロイル基を有するオルガノポリシロキサンは、商業的に容易に入手することができる。その例としては、ＪＮＣ(株)製、サイラプレーンＦＭ−７７１１〔数平均分子量：１０００、式(I)においてＲ3、Ｒ4、Ｒ5およびＲ6はメチル基〕、サイラプレーンＦＭ−７７２１〔数平均分子量：５０００、式(I)においてＲ3、Ｒ4、Ｒ5およびＲ6はメチル基〕、サイラプレーンＦＭ−７７２５〔数平均分子量：１００００、式(I)においてＲ3、Ｒ4、Ｒ5およびＲ6はメチル基〕などが挙げられるが、本発明は、かかる例示のみに限定されるものではない。
【００４５】
官能基として両末端にエポキシ基を有するオルガノポリシロキサンは、商業的に容易に入手することができる。その例としては、ＪＮＣ(株)製、サイラプレーンＦＭ−５５１１〔数平均分子量：１０００、式(I)においてＲ3、Ｒ4、Ｒ5およびＲ6はメチル基〕、サイラプレーンＦＭ−５５２１〔数平均分子量：５０００、式(I)においてＲ3、Ｒ4、Ｒ5およびＲ6はメチル基〕、サイラプレーンＦＭ−５５２５〔数平均分子量：１００００、式(I)においてＲ3、Ｒ4、Ｒ5およびＲ6はメチル基〕などが挙げられるが、本発明は、かかる例示のみに限定されるものではない。
【００４６】
官能基として両末端にアミノ基を有するオルガノポリシロキサンは、商業的に容易に入手することができる。その例としては、ＪＮＣ(株)製、サイラプレーンＦＭ−３３１１〔数平均分子量：１０００、式(I)においてＲ3、Ｒ4、Ｒ5およびＲ6はメチル基〕、サイラプレーンＦＭ−３３２１〔数平均分子量：５０００、式(I)においてＲ3、Ｒ4、Ｒ5およびＲ6はメチル基〕、サイラプレーンＦＭ−３３２５〔数平均分子量：１００００、式(I)においてＲ3、Ｒ4、Ｒ5およびＲ6はメチル基〕などが挙げられるが、本発明は、かかる例示のみに限定されるものではない。
【００４７】
官能基として両末端に水酸基を有するオルガノポリシロキサンは、商業的に容易に入手することができる。その例としては、ＪＮＣ(株)製、サイラプレーンＦＭ−４４１１〔数平均分子量：１０００、式(I)においてＲ3、Ｒ4、Ｒ5およびＲ6はメチル基〕、サイラプレーンＦＭ−４４２１〔数平均分子量：５０００、式(I)においてＲ3、Ｒ4、Ｒ5およびＲ6はメチル基〕、サイラプレーンＦＭ−４４２５〔数平均分子量：１００００、式(I)においてＲ3、Ｒ4、Ｒ5およびＲ6はメチル基〕などが挙げられるが、本発明は、かかる例示のみに限定されるものではない。
【００４８】
水酸基含有(メタ)アクリル系ポリマー１００質量部（不揮発分）あたりの前記オルガノポリシロキサンの量は、折り曲げ性に優れた塗膜を形成する観点から、好ましくは０．１質量部以上、より好ましくは０．３質量部以上、さらに好ましくは０．５質量部以上であり、バックシートに対する密着性に優れた塗膜を形成する観点から、好ましくは５質量部以下、より好ましくは４質量部以下である。
【００４９】
また、本発明においては、コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は、折り曲げ性に優れるとともにバックシートに対する密着性に優れる塗膜を形成する観点から、好ましくは０．００５以上、より好ましくは０．００８以上であり、前記と同様に折り曲げ性に優れるとともにバックシートに対する密着性に優れる塗膜を形成する観点から、好ましくは０．２５以下、より好ましくは０．２以下である。
【００５０】
なお、本発明のコーティング剤には、必要により、紫外線吸収剤を含有させてもよい。好適な紫外線吸収剤としては、例えば、式(II):
【００５１】
【化２】
2013131701.tif 000003
【００５２】
〔式中、Ｒ7、Ｒ8およびＲ9は、それぞれ独立して、水素原子、炭素数１〜１８のアルキル基または式：−ＣＲ10Ｈ−ＣＯＯＲ11（式中、Ｒ10は水素原子またはメチル基、Ｒ11は炭素数１〜４のアルキル基を示す）を示す〕
で表わされるヒドロキシフェニルトリアジン骨格を有する化合物などが挙げられる。なお、ヒドロキシフェニルトリアジン骨格とは、トリアジンとトリアジンに結合している３つのヒドロキシフェニル基とからなる骨格〔（２−ヒドロキシフェニル）−１，３，５−トリアジン骨格〕のことである。
【００５３】
式(II)で表わされるヒドロキシフェニルトリアジン骨格を有する化合物において、Ｒ7、Ｒ8およびＲ9は、それぞれ独立して、水素原子、炭素数１〜１８のアルキル基または式：−ＣＲ10Ｈ−ＣＯＯＲ11（式中、Ｒ10および11は前記と同じ）であるが、水酸基含有(メタ)アクリル系ポリマーとの相溶性を向上させ、熱による撓み小さくする観点から、式：−ＣＲ10Ｈ−ＣＯＯＲ11（式中、Ｒ10および11は前記と同じ）で表わされる基であることが好ましい。
【００５４】
式(II)で表わされるヒドロキシフェニルトリアジン骨格を有する化合物において、ヒドロキシフェニル基が有する水酸基の水素原子は、トリアジンの窒素原子とともに水素結合を形成し、形成された水素結合は、フェニルトリアジンの発色団としての作用を増大させる性質を有する。ヒドロキシフェニルトリアジン骨格におけるヒドロキシフェニル基には、アルキル基、アルキルエステル基などの置換基が結合していてもよいが、当該置換基には水酸基含有(メタ)アクリル系ポリマーとの架橋点となりうる構造が存在しないことが好ましい。
【００５５】
式(II)で表わされるヒドロキシフェニルトリアジン骨格を有する化合物の分子量は、好ましくは６００以上、より好ましくは７００以上である。
【００５６】
式(II)で表わされるヒドロキシフェニルトリアジン骨格を有する化合物のなかでは、式(III):
【００５７】
【化３】
2013131701.tif 000004
【００５８】
で表わされるヒドロキシフェニルトリアジン骨格を有する化合物が好ましい。式(III)で表わされるヒドロキシフェニルトリアジン骨格を有する化合物は、商業的に容易に入手することができるものであり、例えば、ＢＡＳＦジャパン(株)製、品番：ＣＧＬ４７７ＭＰＡ、ＣＧＬ７７７ＭＰＡ  Ｄ、品番：ＣＧＬ７７９などとして入手することかできる。
【００５９】
また、前記紫外線吸収剤以外にも、例えば、ＢＡＳＦジャパン(株)製、ＴＩＮＵＶＩＮ（登録商標、以下同じ）  ＰＳ、ＴＩＮＵＶＩＮ  ９９−２、ＴＩＮＵＶＩＮ  ４００、ＴＩＮＵＶＩＮ  ４０５、ＴＩＮＵＶＩＮ  ４７７、ＴＩＮＵＶＩＮ  ４７９などを用いることもできる。
【００６０】
(メタ)アクリルポリマー１００質量部あたりの紫外線吸収剤の量は、熱による撓みを抑制する観点から、好ましくは０．５質量部以上であり、(メタ)アクリルポリマーとの相溶性を高め、基材との密着性を向上させる観点から、好ましくは２０質量部以下である。
【００６１】
本発明のコーティング剤は、硬化剤を含有する。硬化剤としては、例えば、（ブロック）ポリイソシアネート化合物、エポキシ樹脂、オキサゾリン基含有樹脂、アミノプラスト樹脂などが挙げられ、これらは、それぞれ単独で用いてもよく、２種類以上を併用してもよい。これらのなかでは、硬化性および耐候性を向上させる観点から、（ブロック）ポリイソシアネート化合物、エポキシ樹脂およびオキサゾリン基含有樹脂からなる群より選ばれた少なくとも１種が好ましく、（ブロック）ポリイソシアネート化合物がより好ましい。
【００６２】
（ブロック）ポリイソシアネート化合物とは、ポリイソシアネート化合物および／またはブロックポリイソシアネート化合物を意味する。
【００６３】
ポリイソシアネート化合物としては、イソシアネート基を分子内に少なくとも２つ有する化合物が挙げられる。ポリイソシアネート化合物の具体例としては、トリレンジイソシアネート、キシリレンジイソシアネート、ジフェニルメタンジイソシアネート、１，６−ヘキサメチレンジイソシアネート、イソホロンジイソシアネート、４，４’−メチレンビス（シクロヘキシルイソシアネート）、リジンジイソシアネート、トリメチルヘキサメチレンジイソシアネート、１，３−ビス（イソシアナートメチル）シクロヘキサン、１，５−ナフタレンジイソシアネート、トリフェニルメタントリイソシアネートなどのポリイソシアネート；これらのポリイソシアネートのアダクト体、ビュレット体、イソシアヌレート体などのポリイソシアネートの変性物（誘導体）などが挙げられるが、本発明は、かかる例示のみに限定されるものではない。
【００６４】
ブロックポリイソシアネート化合物は、加熱によって水酸基含有(メタ)アクリル系ポリマーを架橋させるが、常温で貯蔵安定性を向上させる性質および接着性を有する。また、ブロックポリイソシアネート化合物は、太陽電池として実際に使用される環境だけでなく、太陽電池モジュールを評価する際に検討される高温多湿の雰囲気中における促進試験を行なった場合であっても、太陽電池に用いられる充填材に対する接着性に優れている。ブロックポリイソシアネート化合物は、通常、ポリイソシアネート化合物のイソシアネート基をブロック化剤でブロックさせたものである。ブロック化剤としては、例えば、ε−カプロラクタム、フェノール、クレゾール、オキシム、アルコールなどが挙げられるが、本発明は、かかる例示のみに限定されるものではない。ブロックポリイソシアネート化合物のなかでは、芳香環に直接結合したイソシアネート基を有しない無黄変性ポリイソシアネート化合物は、水酸基含有(メタ)アクリル系ポリマーの黄変を防止する観点から好ましい。
【００６５】
（ブロック）ポリイソシアネート化合物は、例えば、住化バイエルウレタン（株）製、商品名：デスモジュールＮ３２００、デスモジュールＮ３３００、デスモジュールＢＬ３１７５、デスモジュールＮ３４００、デスモジュールＮ３６００、デスモジュールＶＰＬＳ２１０２、スミジュールＢＬ３５７５ＭＰＡ／Ｘ；旭化成ケミカルズ（株）製、商品名：デュラネートＥ−４０２−９０Ｔ、デュラネートＴＰＡ−Ｂ８０Ｅ、デュラネートＭＦ−Ｂ６０Ｘ、デュラネートＭＦ−Ｋ６０Ｘなどとして商業的に容易に入手することができる。
【００６６】
エポキシ樹脂としては、例えば、ジャパンエポキシレジン（株）製、商品名：エピコート８２８、エピコート１００１Ｘ７０、エピコート８１５；(株)ＡＤＥＫＡ製、商品名：アデカレジンＥＰ−４１００などが挙げられるが、本発明は、かかる例示のみに限定されるものではない。
【００６７】
オキサゾリン基含有樹脂としては、例えば、（株）日本触媒製、商品名：エポクロスＫ−２０００シリーズ、エポクロスＷＳ−５００、エポクロスＷＳ−７００などが挙げられるが、本発明は、かかる例示のみに限定されるものではない。
【００６８】
アミノプラスト樹脂は、メラミンやグアナミンなどのアミノ基を有する化合物とホルムアルデヒドとの付加縮合物であり、アミノ樹脂とも呼ばれている。
【００６９】
アミノプラスト樹脂としては、例えば、ジメチロールメラミン、トリメチロールメラミン、テトラメチロールメラミン、ペンタメチロールメラミン、ヘキサメチロールメラミン、完全アルキル型メチル化メラミン、完全アルキル型ブチル化メラミン、完全アルキル型イソブチル化メラミン、完全アルキル型混合エーテル化メラミン、メチロール基型メチル化メラミン、イミノ基型メチル化メラミン、メチロール基型混合エーテル化メラミン、イミノ基型混合エーテル化メラミンなどのメラミン樹脂；ブチル化ベンゾグアナミン、メチル／エチル混合アルキル化ベンゾグアナミン、メチル／ブチル混合アルキル化ベンゾグアナミン、ブチル化グリコールウリルなどのグアナミン樹脂などが挙げられるが、本発明は、かかる例示のみに限定されるものではない。
【００７０】
アミノプラスト樹脂は、例えば、三井サイテック（株）製、商品名：サイメル１１２８、サイメル３０３、マイコート５０６、サイメル２３２、サイメル２３５、サイメル７７１、サイメル３２５、サイメル２７２、サイメル２５４、サイメル１１７０などとして商業的に容易に入手することができる。
【００７１】
硬化剤の量は、硬化剤の種類などによって異なるので一概には決定することができないが、通常、水酸基含有(メタ)アクリル系ポリマー１００質量部に対して、水酸基含有(メタ)アクリル系ポリマーの耐加水分解性および耐絶縁性の観点から、好ましくは１質量部以上、より好ましくは３質量部以上であり、太陽電池に用いられる充填材に対する接着性を向上させる観点から、好ましくは６０質量部以下、より好ましくは５０質量部以下、さらに好ましくは３０質量部以下である。硬化剤の量は、例えば、水酸基含有(メタ)アクリル系ポリマーが１分子内に複数個の水酸基を有する場合には、当該ポリマーが有する水酸基の数に応じて硬化剤の量を適宜調整してもよい。
【００７２】
本発明のコーティング剤には、本発明の目的が阻害されない範囲内で、着色剤、添加剤、有機溶媒などが含まれていてもよい。
【００７３】
着色剤としては、顔料および染料が挙げられ、これらは、それぞれ単独で用いてもよく、併用してもよい。これらのなかでは、塗膜の耐候性を高める観点から、顔料が好ましい。顔料としては、無機顔料および有機顔料が挙げられ、これらは、それぞれ単独で用いてもよく、併用してもよい。顔料のなかでは、塗膜の耐候性を高める観点から、無機顔料が好ましい。顔料の粒子径は、分散性を向上させる観点から、好ましくは０．０１μｍ以上、より好ましくは０．１μｍ以上であり、平滑な塗膜を形成する観点から、好ましくは１．０μｍ以下、より好ましくは０．５μｍ以下である。
【００７４】
無機顔料としては、例えば、酸化チタン、カーボンブラック、酸化鉄、炭酸カルシウム、マイカ、酸化アルミニウム、酸化クロムなどが挙げられるが、本発明は、かかる例示のみに限定されるものではない。これらの無機顔料のなかでは、本発明のコーティング剤からなる塗膜が太陽電池モジュールのバックシートの最表層の塗膜として使用される場合、光反射性を向上させる観点から酸化チタンが好ましく、塗膜の耐候性を高める観点からカーボンブラックが好ましい。
【００７５】
有機顔料としては、例えば、アゾ系顔料、フタロシアニン系顔料、アニリンブラック系顔料、アンスラキノン系顔料などが挙げられるが、本発明は、かかる例示のみに限定されるものではない。
【００７６】
染料としては、天然染料および化学染料が挙げられる。天然染料としては、例えば、ベニバナ、サフラン、貝紫などが挙げられるが、本発明は、かかる例示のみに限定されるものではない。これらの天然染料は、それぞれ単独で用いてもよく、２種以上を併用してもよい。化学染料としては、例えば、酸性染料、塩基性染料、直接染料、反応性染料などが挙げられるが、本発明は、かかる例示のみに限定されるものではない。これらの化学染料は、それぞれ単独で用いてもよく、２種以上を併用してもよい。酸性染料としては、例えば、Ｃ．Ｉ．アシッド・ブラック２、Ｃ．Ｉ．アシッド・ブラック５２、Ｃ．Ｉ．アシッド・イエロー２３、Ｃ．Ｉ．アシッド・レッド５１、Ｃ．Ｉ．アッド・レッド８７などが挙げられるが、本発明は、かかる例示のみに限定されるものではない。塩基性染料としては、例えば、Ｃ．Ｉ．ベーシック・イエロー２、Ｃ．Ｉ．ベーシック・イエロー１１、Ｃ．Ｉ．ベーシック・レッド１、Ｃ．Ｉ．ベーシック・レッド１３、Ｃ．Ｉ．ベーシック・バイオレット１、Ｃ．Ｉ．ベーシック・バイオレット３、Ｃ．Ｉ．ベーシック・バイオレット７、Ｃ．Ｉ．ベーシック・ブルー５、Ｃ．Ｉ．ベーシック・ブルー７などが挙げられるが、本発明は、かかる例示のみに限定されるものではない。直接染料としては、例えば、Ｃ．Ｉ．ダイレクト・ブラック１９などが挙げられるが、本発明は、かかる例示のみに限定されるものではない。反応性染料としては、例えば、Ｃ．Ｉ．リアクティブ・レッド１８０などが挙げられるが、本発明は、かかる例示のみに限定されるものではない。
【００７７】
着色剤のなかでは、塗膜の耐候性を向上させ、バックシートとの密着性を向上させる観点から、無機顔料が好ましく、カーボンブラックおよび酸化チタンが好ましい。
【００７８】
着色剤の量は、着色剤の種類や目的とする色彩の濃度などによって異なるので一概には決定することができないため、当該着色剤の種類や目的とする色彩の濃度などに応じて適宜調整することが好ましい。
【００７９】
添加剤としては、例えば、立体障害ピペリジン化合物などの添加型紫外線安定剤；リン化合物、窒素化合物、ホウ素化合物、ハロゲン系化合物などの難燃剤；レベリング剤；酸化防止剤；熱導電性フィラー；防錆剤；防黴剤；分散安定化剤；可塑剤；蛍光性増白剤；界面活性剤；リチウム系や有機ホウ素系の帯電防止剤；増粘剤；消泡剤；有機粒子、無機粒子などの粒子などが挙げられるが、本発明は、かかる例示のみに限定されるものではない。
【００８０】
無機粒子、有機粒子などの粒子は、塗膜のブロッキング性または硬度を改善する観点から好ましい。前記粒子の形状としては、例えば、粉末状、粒状、顆粒状、真球状、平板状、繊維状などが挙げられるが、本発明は、かかる例示のみに限定されるものではない。
【００８１】
無機粒子の具体例としては、硫酸バリウム、硫酸マグネシウム、硫酸カルシウム、炭酸バリウム、炭酸カリウム、炭酸マグネシウム、シリカ、アルミナ、クレー、タルク、マイカ、ホワイトカーボンなどの粒子が挙げられるが、本発明は、かかる例示のみに限定されるものではない。前記無機粒子には、本発明の目的が阻害されない範囲内で不純物が含まれていてもよい。
【００８２】
有機粒子の具体例としては、ポリオレフィン系ワックス、アクリル樹脂、スチレン系樹脂、ナイロンなどのポリアミド、メラミン樹脂、グアナミン樹脂、フェノール樹脂、尿素樹脂、シリコーン樹脂などの樹脂粒子；セルロースパウダー、ニトロセルロースパウダー、木粉、古紙粉、籾殻粉、デンプンなどの粒子が挙げられるが、本発明は、かかる例示のみに限定されるものではない。これらの有機粒子のなかでは、耐熱性の観点から、メラミン樹脂、グアナミン樹脂、尿素樹脂などの窒素原子を有する樹脂粒子が好ましい。
【００８３】
添加剤の量は、その添加剤の種類によって異なるので一概には決定することができないため、本発明の目的が阻害されない範囲内で適宜調整することが好ましい。
【００８４】
有機溶媒としては、例えば、トルエン、キシレンなどの芳香族系溶媒；ｎ−ブチルアルコール、プロピレングリコールメチルエーテル、ダイアセトンアルコール、エチルセロソルブなどのアルコール系溶媒；酢酸ブチル、酢酸エチル、セロソルブアセテートなどのエステル系溶媒；メチルエチルケトン、メチルイソブチルケトン、シクロヘキサノンなどのケトン系溶媒；ジメチルホルムアミドなどが挙げられるが、本発明は、かかる例示のみに限定されるものではない。有機溶媒の量は、特に限定されず、本発明の目的が阻害されない範囲内で適宜調整することが好ましい。
【００８５】
本発明のコーティング剤は、例えば、水酸基含有(メタ)アクリル系ポリマー、数平均分子量が１０００以上のオルガノポリシロキサン、硬化剤、必要により、紫外線吸収剤、着色剤、添加剤、有機溶媒などを混合することによって容易に調製することができる。
【００８６】
本発明のコーティング剤における水酸基含有(メタ)アクリル系ポリマーの含有率は、前記有機溶媒を用いることにより、容易に調整することができる。本発明のコーティング剤における水酸基含有(メタ)アクリル系ポリマーの含有率は、特に限定されないが、通常、５〜８０質量％の範囲から選ばれる。
【００８７】
本発明のコーティング剤に含まれる不揮発分における水酸基含有(メタ)アクリル系ポリマーの含有率は、バックシートとの密着性を向上させ、バックシートを折り曲げたときに剥離やクラックが生じがたく、耐紫外線性に優れた塗膜を形成する観点から、好ましくは４０質量％以上、より好ましくは４５質量％以上である。本発明のコーティング剤の不揮発分は水酸基含有(メタ)アクリル系ポリマーのみであってもよい。
【００８８】
本発明のコーティング剤をバックシートに塗布する方法としては、例えば、バーコーター、ナイフコーター、スロットダイコーター、リップコーター、ロールコーター、フローコーター、スプレーコーター、ディッピングなどの方法が挙げられるが、本発明は、かかる例示のみに限定されるものではない。本発明のコーティング剤をバックシートに塗布する際には、本発明のコーティング剤をバックシートに直接塗布してもよく、あるいは離型紙などに塗布した後、この塗布物をバックシート上に転写させてもよい。このように本発明のコーティング剤を塗布した後、乾燥させることにより、バックシート上に本発明のコーティング剤からなる塗膜を形成させることができる。
【００８９】
バックシートに用いるのに好適な基材としては、例えば、ポリエステル基材、ポリカーボネート系基材、フッ素樹脂系基材、アクリル系基材などが挙げられる。これらのなかでは、耐候性およびコストの観点から、ポリエステル基材およびフッ素樹脂系基材が好ましく、ポリエステル基材がより好ましい。基材の厚さは、特に限定されないが、通常、１０〜８００μｍ程度であることが好ましい。
【００９０】
ポリエステル基材に用いられるポリエステルとしては、例えば、ポリエチレンテレフタレート、ポリブチレンテレフタレート、ポリエチレンナフタレート、ポリシクロヘキサンジメタノールテレフタレートなどが挙げられるが、本発明は、かかる例示のみに限定されるものではない。これらのポリエステルは、それぞれ単独で用いてもよく、２種類以上を併用してもよい。
【００９１】
フッ素樹脂系基材に用いられるフッ素樹脂としては、例えば、ポリフッ化ビニル、ポリフッ化ビニリデン、ポリクロロトリフルオロエチレン、ポリエチレンテトラフルオロエチレン、ポリテトラフルオロエチレン、テトラフルオロエチレン−パーフルオロアルキルビニルエーテル共ポリマー、テトラフルオロエチレン−ヘキサフルオロプロピレン共ポリマーなどが挙げられるが、本発明は、かかる例示のみに限定されるものではない。これらのフッ素樹脂は、それぞれ単独で用いてもよく、２種類以上を併用してもよい。
【００９２】
また、本発明においては、前記した基材以外にも、耐熱性、強度物性、電気絶縁性、耐加水分解性などを考慮して、ポリオレフィン系樹脂、ポリアミド系樹脂、ポリフェニレンサルファイド系樹脂、ポリアリレート系樹脂などの樹脂からなる基材を用いることができる。
【００９３】
なお、太陽電池に用いられる充填材としては、例えば、エチレン−酢酸ビニル共重合体、ポリビニルブチラール、シリコーン樹脂、塩化ビニル樹脂、ポリウレタンなどが挙げられるが、本発明は、かかる例示のみに限定されるものではない。これらのなかでは、耐候性および難燃性の観点から、エチレン−酢酸ビニル共重合体が好ましい。
【００９４】
本発明のコーティング剤をバックシートに塗布した後には、必要により、形成された塗膜を４０〜１６０℃程度の温度で加熱することによって乾燥させてもよい。
【００９５】
本発明のコーティング剤を塗布することによって形成された塗膜の乾燥後の厚さは、接着性および耐候性の観点から、好ましくは０．１μｍ以上、より好ましくは０．３μｍ以上、さらに好ましくは１μｍ以上であり、脆化防止の観点から、好ましくは５０μｍ以下、より好ましくは４０μｍ以下、さらに好ましくは３０μｍ以下である。
【００９６】
以上のようにして本発明のコーティング剤をバックシートに塗布し、形成された塗膜を乾燥させることにより、本発明の太陽電池モジュール用バックシートを製造することができる。
【００９７】
本発明の太陽電池モジュール用バックシートにおいては、本発明のコーティング剤からなる塗膜がバックシートの表面に形成されており、当該塗膜は、バックシートを折り曲げたときに剥離やクラックなどが生じがたいという優れた効果を発現する。
【００９８】
本発明の太陽電池モジュール用バックシートが用いられた太陽電池モジュールは、本発明のコーティング剤からなる塗膜がバックシートの表面に形成されているので、バックシートを折り曲げたときに剥離やクラックなどが当該塗膜に生じがたいという優れた効果が発現される。
【００９９】
本発明の太陽電池モジュールは、例えば、一般に用いられている太陽電池モジュールに用いられているバックシートの表面に本発明のコーティング剤からなる塗膜を形成させることによって容易に製造することができる。また、本発明の太陽電池は、例えば、一般に用いられている太陽電池において、太陽電池モジュールを本発明の太陽電池モジュールに置き換えることによって容易に製造することができる。
【実施例】
【０１００】
次に本発明を実施例に基づいてさらに詳細に説明するが、本発明は、かかる実施例のみに限定されるものではない。
【０１０１】
製造例１
撹拌機、滴下口、温度計、冷却管および窒素ガス導入口を備えた３００ｍＬ容のフラスコ内に酢酸エチル１００ｇを仕込み、還流温度まで昇温させた。還流し始めたら、モノマー成分として２−ヒドロキシエチルメタクリレート４．６ｇ、メチルメタクリレート７１．５ｇ、シクロヘキシルメタクリレート１０ｇ、ブチルアクリレート７．９ｇ、１，２，２，６，６−ペンタメチル−４−ピペリジルメタクリレート１ｇおよび２−［２’−ヒドロキシ−５’−（メタクリロイルオキシエチル）フェニル］−２Ｈ−ベンゾトリアゾール５ｇと、重合開始剤として２，２’−アゾビス−（２−メチルブチロニトリル）１．５ｇとの混合物を２時間かけて連続滴下した。さらに４時間加熱することにより、水酸基含有(メタ)アクリル系ポリマーの不揮発分含量が５０．０質量％の溶液を得た。なお、この水酸基含有(メタ)アクリル系ポリマーの重量平均分子量は３００００であり、当該水酸基含有(メタ)アクリル系ポリマー（不揮発分）の水酸基価は２０ｍｇＫＯＨ／ｇであった。
【０１０２】
製造例２
撹拌機、滴下口、温度計、冷却管および窒素ガス導入口を備えた３００ｍＬ容のフラスコ内に酢酸エチル１００ｇを仕込み、還流温度まで昇温させた。還流し始めたら、モノマー成分として２−ヒドロキシエチルメタクリレート１５ｇ、メチルメタクリレート６４．１ｇ、シクロヘキシルメタクリレート１０ｇ、ブチルアクリレート４．９ｇ、１，２，２，６，６−ペンタメチル−４−ピペリジルメタクリレート１ｇおよび２−［２’−ヒドロキシ−５’−（メタクリロイルオキシエチル）フェニル］−２Ｈ−ベンゾトリアゾール５ｇと、重合開始剤として２，２’−アゾビス−（２−メチルブチロニトリル）１．５ｇとの混合物を２時間かけて連続滴下した。さらに４時間加熱することにより、水酸基含有(メタ)アクリル系ポリマーの不揮発分含量が５０．１質量％の溶液を得た。なお、この水酸基含有(メタ)アクリル系ポリマーの重量平均分子量は、２５０００であり、当該水酸基含有(メタ)アクリル系ポリマー（不揮発分）の水酸基価は６５ｍｇＫＯＨ／ｇであった。
【０１０３】
製造例３
撹拌機、滴下口、温度計、冷却管および窒素ガス導入口を備えた３００ｍＬ容のフラスコ内に酢酸エチル１００ｇを仕込み、還流温度まで昇温させた。還流し始めたら、モノマー成分として２−ヒドロキシエチルメタクリレート４.６ｇ、メチルメタクリレート７６.４ｇ、シクロヘキシルメタクリレート１０ｇ、ブチルアクリレート８．０ｇおよび１，２，２，６，６−ペンタメチル−４−ピペリジルメタクリレート１ｇと、重合開始剤として２，２’−アゾビス−（２−メチルブチロニトリル）１．５ｇとの混合物を２時間かけて連続滴下した。さらに４時間加熱することにより、水酸基含有(メタ)アクリル系ポリマーの不揮発分含量が５０．０質量％の溶液を得た。なお、この水酸基含有(メタ)アクリル系ポリマーの重量平均分子量は、２７０００であり、当該水酸基含有(メタ)アクリル系ポリマー（不揮発分）の水酸基価は２０ｍｇＫＯＨ／ｇであった。
【０１０４】
製造例４
撹拌機、滴下口、温度計、冷却管および窒素ガス導入口を備えた３００ｍＬ容のフラスコ内に酢酸エチル１００ｇを仕込み、還流温度まで昇温させた。還流し始めたら、モノマー成分としてカプロラクトン変性メタクリレート〔ダイセル化学工業（株）製、商品名：プラクセルＦＭ−１、平均分子量：２４４〕４．３ｇ、メチルメタクリレート７３．３ｇ、シクロヘキシルメタクリレート１０ｇ、ブチルアクリレート６．４ｇ、１，２，２，６，６−ペンタメチル−４−ピペリジルメタクリレート１ｇおよび２−［２’−ヒドロキシ−５’−（メタクリロイルオキシエチル）フェニル］−２Ｈ−ベンゾトリアゾール５ｇと、重合開始剤として２，２’−アゾビス−（２−メチルブチロニトリル）１．５ｇとの混合物を２時間かけて連続滴下した。さらに４時間加熱することにより、水酸基含有(メタ)アクリル系ポリマーの不揮発分含量が５０．０質量％の溶液を得た。なお、この水酸基含有(メタ)アクリル系ポリマーの重量平均分子量は、３２０００であり、当該水酸基含有(メタ)アクリル系ポリマー（不揮発分）の水酸基価は１０ｍｇＫＯＨ／ｇであった。
【０１０５】
製造例５
撹拌機、滴下口、温度計、冷却管および窒素ガス導入口を備えた３００ｍＬ容のフラスコ内に酢酸エチル１００ｇを仕込み、還流温度まで昇温させた。還流し始めたら、モノマー成分として２−ヒドロキシエチルメタクリレート１．１ｇ、メチルメタクリレート７４．２ｇ、シクロヘキシルメタクリレート１０ｇ、ブチルアクリレート８．７ｇ、１，２，２，６，６−ペンタメチル−４−ピペリジルメタクリレート１ｇおよび２−［２’−ヒドロキシ−５’−（メタクリロイルオキシエチル）フェニル］−２Ｈ−ベンゾトリアゾール５ｇと、重合開始剤として２，２’−アゾビス−（２−メチルブチロニトリル）１．５ｇとの混合物を２時間かけて連続滴下した。さらに４時間加熱することにより、水酸基含有(メタ)アクリル系ポリマーの不揮発分含量が４９．９質量％の溶液を得た。なお、この水酸基含有(メタ)アクリル系ポリマーの重量平均分子量は、２９０００であり、当該水酸基含有(メタ)アクリル系ポリマー（不揮発分）の水酸基価は５ｍｇＫＯＨ／ｇであった。
【０１０６】
製造例６
撹拌機、滴下口、温度計、冷却管および窒素ガス導入口を備えた３００ｍＬ容のフラスコ内に酢酸エチル１００ｇを仕込み、還流温度まで昇温させた。還流し始めたら、モノマー成分として２−ヒドロキシエチルメタクリレート１７.４ｇ、メチルメタクリレート６２．３ｇ、シクロヘキシルメタクリレート１０ｇ、ブチルアクリレート４.３ｇ、１，２，２，６，６−ペンタメチル−４−ピペリジルメタクリレート１ｇおよび２−［２’−ヒドロキシ−５’−（メタクリロイルオキシエチル）フェニル］−２Ｈ−ベンゾトリアゾール５ｇと、重合開始剤として２，２’−アゾビス−（２−メチルブチロニトリル）１．５ｇとの混合物を２時間かけて連続滴下した。さらに４時間加熱することにより、水酸基含有(メタ)アクリル系ポリマーの不揮発分含量が５０．０質量％の溶液を得た。なお、この水酸基含有(メタ)アクリル系ポリマーの重量平均分子量は、２４０００であり、当該水酸基含有(メタ)アクリル系ポリマー（不揮発分）の水酸基価は７５ｍｇＫＯＨ／ｇであった。
【０１０７】
実施例１
製造例１で得られた水酸基含有(メタ)アクリル系ポリマー１００質量部、官能基としてアミノ基を有するオルガノポリシロキサン〔ＪＮＣ（株）製、商品名：サイラプレーンＦＭ−３３２５、分子量：１００００〕０．５質量部および脂肪族系ポリイソシアネート系架橋剤〔住化バイエルウレタン（株）製、商品名：デスモジュールＮ３２００〕３質量部を混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．０２５であった。
【０１０８】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で１分間、次いで５０℃で３日間乾燥させることにより、積層体を得た。
【０１０９】
実施例２
製造例２で得られた水酸基含有(メタ)アクリル系ポリマー１００質量部、官能基としてアミノ基を有するオルガノポリシロキサン〔ＪＮＣ（株）製、商品名：サイラプレーンＦＭ−３３２５、分子量：１００００〕１質量部および脂肪族系ポリイソシアネート系架橋剤〔住化バイエルウレタン（株）製、商品名：デスモジュールＮ３２００〕１０質量部を混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．０１７であった。
【０１１０】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で１分間、次いで５０℃で３日間乾燥させることにより、積層体を得た。
【０１１１】
実施例３
製造例１で得られた水酸基含有(メタ)アクリル系ポリマー１００質量部、官能基としてアミノ基を有するオルガノポリシロキサン〔ＪＮＣ（株）製、商品名：サイラプレーンＦＭ−３３２５、分子量：１００００〕４質量部および脂肪族系ポリイソシアネート系架橋剤〔住化バイエルウレタン（株）製、商品名：デスモジュールＮ３２００〕３質量部を混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．２０であった。
【０１１２】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で１分間、次いで５０℃で３日間乾燥させることにより、積層体を得た。
【０１１３】
実施例４
製造例２で得られた水酸基含有(メタ)アクリル系ポリマー１００質量部、官能基としてアミノ基を有するオルガノポリシロキサン〔ＪＮＣ（株）製、商品名：サイラプレーンＦＭ−３３２５、分子量：１００００〕０．５２質量部および脂肪族系ポリイソシアネート系架橋剤〔住化バイエルウレタン（株）製、商品名：デスモジュールＮ３２００〕１０質量部を混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．００８であった。
【０１１４】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で１分間、次いで５０℃で３日間乾燥させることにより、積層体を得た。
【０１１５】
実施例５
製造例３で得られた水酸基含有(メタ)アクリル系ポリマー１００質量部、官能基としてヒドロキシエトキシ基を有するオルガノポリシロキサン〔ＪＮＣ（株）製、商品名：サイラプレーンＦＭ−４４２５、分子量：１００００〕０．５質量部、紫外線吸収剤〔ＢＡＳＦジャパン（株）製、品番：ＣＧＬ７７７ＭＰＡ  Ｄ〕５質量部および脂肪族系ポリイソシアネート系架橋剤〔住化バイエルウレタン（株）製、商品名：デスモジュールＮ３２００〕３質量部を混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．０２５であった。
【０１１６】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で１分間、次いで５０℃で３日間乾燥させることにより、積層体を得た。
【０１１７】
実施例６
製造例３で得られた水酸基含有(メタ)アクリル系ポリマー１００質量部と酸化チタン〔石原産業（株）製、商品名：タイペークＣＲ−９５〕３３.３質量部（不揮発分中の顔料の含有率：４０質量％）とを混合し、ペイントシェーカーで１時間分散させた。得られた分散物と、官能基としてヒドロキシエトキシ基を有するオルガノポリシロキサン〔ＪＮＣ（株）製、商品名：サイラプレーンＦＭ−４４２５、分子量：１００００〕０．５質量部と、脂肪族系ポリイソシアネート系架橋剤〔住化バイエルウレタン（株）製、商品名：デスモジュールＮ３２００〕３質量部とを混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．０２５であった。
【０１１８】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で１分間、次いで５０℃で３日間乾燥させることにより、積層体を得た。
【０１１９】
実施例７
製造例３で得られた水酸基含有(メタ)アクリル系ポリマー１００質量部と酸化チタン〔石原産業（株）製、商品名：タイペークＣＲ−９５〕３３.３質量部（不揮発分中の顔料の含有率：４０質量％）とを混合し、ペイントシェーカーで１時間分散させた。得られた分散物と、官能基としてヒドロキシエトキシ基を有するオルガノポリシロキサン〔ＪＮＣ（株）製、商品名：サイラプレーンＦＭ−４４２５、分子量：１００００〕０．５質量部と、脂肪族系ポリイソシアネート系架橋剤〔住化バイエルウレタン（株）製、商品名：デスモジュールＮ３２００〕３質量部とを混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．０２５であった。
【０１２０】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が３０μｍとなるように塗布し、１００℃で１分間、次いで５０℃で３日間乾燥させることにより、積層体を得た。
【０１２１】
実施例８
製造例１で得られた水酸基含有(メタ)アクリル系ポリマー１００質量部、官能基としてアミノ基を有するオルガノポリシロキサン〔ＪＮＣ（株）製、商品名：サイラプレーンＦＭ−３３２５、分子量：１００００〕６質量部および脂肪族系ポリイソシアネート系架橋剤〔住化バイエルウレタン（株）製、商品名：デスモジュールＮ３２００〕３質量部を混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．３であった。
【０１２２】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で１分間、次いで５０℃で３日間乾燥させることにより、積層体を得た。
【０１２３】
実施例９
製造例４で得られた水酸基含有(メタ)アクリル系ポリマー１００質量部、官能基としてアミノ基を有するオルガノポリシロキサン〔ＪＮＣ（株）製、商品名：サイラプレーンＦＭ−３３２５、分子量：１００００〕０．５質量部および脂肪族系ポリイソシアネート系架橋剤〔住化バイエルウレタン（株）製、商品名：デスモジュールＮ３２００〕２．５質量部を混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．０５であった。
【０１２４】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で１分間、次いで５０℃で３日間乾燥させることにより、積層体を得た。
【０１２５】
比較例１
製造例５で得られた水酸基含有(メタ)アクリル系ポリマー１００質量部、官能基としてアミノ基を有するオルガノポリシロキサン〔ＪＮＣ（株）製、商品名：サイラプレーンＦＭ−３３２５、分子量：１００００〕０．５質量部および脂肪族系ポリイソシアネート系架橋剤〔住化バイエルウレタン（株）製、商品名：デスモジュールＮ３２００〕１．５質量部を混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．１であった。
【０１２６】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で１分間、次いで５０℃で３日間乾燥させることにより、積層体を得た。
【０１２７】
比較例２
製造例６で得られた水酸基含有(メタ)アクリル系ポリマー１００質量部、官能基としてアミノ基を有するオルガノポリシロキサン〔ＪＮＣ（株）製、商品名：サイラプレーンＦＭ−３３２５、分子量：１００００〕１.０５質量部および脂肪族系ポリイソシアネート系架橋剤〔住化バイエルウレタン（株）製、商品名：デスモジュールＮ３２００〕１１質量部を混合した後、得られた混合物をトルエンで希釈することにより、不揮発分含量が２０質量％である太陽電池モジュールのバックシート用コーティング剤を得た。コーティング剤におけるオルガノポリシロキサンの含有率（質量％）と水酸基含有(メタ)アクリル系ポリマーの水酸基価（ｍｇＫＯＨ／ｇ）との比〔コーティング剤におけるオルガノポリシロキサンの含有率／水酸基含有(メタ)アクリル系ポリマーの水酸基価〕の値は０．０１４であった。
【０１２８】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で１分間、次いで５０℃で３日間乾燥させることにより、積層体を得た。
【０１２９】
〔積層体の物性評価〕
各実施例および各比較例で得られた積層体を用い、密着性、折り曲げ性および耐紫外線性を以下の方法に準じて調べ、それらの評価得点を合計することにより、総合評価を行なった。その結果を表１に示す。
【０１３０】
（１）密着性
１ｍｍ間隔のカッターガイドを用い、積層体の塗膜側からカッターナイフで塗膜層を貫通し、ポリエチレンテレフタレートフィルムに達する１ｍｍ角の１００個の碁盤目状の切り傷を形成させた。
次に、セロハン粘着テープ〔ニチバン（株）製、品番：ＣＴ４０５ＡＰ−１８、テープ幅：１８ｍｍ〕を切り傷面に貼り付け、消しゴムでそのテープの上を擦ってテープを完全に付着させた後、垂直方向にテープを引き剥がし、ポリエチレンテレフタレートフィルムに残存している塗膜の碁盤目の数を数え、以下の評価基準に基づいて密着性を評価した。
【０１３１】
なお、ポリエチレンテレフタレートフィルムに残存している塗膜の碁盤目の数が多いほど、密着性に優れている。
【０１３２】
〔評価基準〕
１００点：残存している塗膜の碁盤目の数が１００個
７０点：残存している塗膜の碁盤目の数が７０個以上９９個以下
５０点：残存している塗膜の碁盤目の数が５０個以上６９個以下
０点：残存している塗膜の碁盤目の数が４９個以下
【０１３３】
（２）折り曲げ性
円筒形マンドレル法（ＪＩＳ  Ｋ５６００−５−１）で積層体の塗膜がマンドレル（心棒）とは反対面に位置するようにし、直径が４ｍｍ、５ｍｍ、６ｍｍ、８ｍｍ、１０ｍｍまたは１２ｍｍであるマンドレルを用い、積層体をマンドレルに沿って折り曲げ、亀裂または剥がれが生じるときのマンドレルの直径を調べ、以下の評価基準に基づいて折り曲げ性を評価した。
【０１３４】
なお、マンドレルの直径が小さいほど、塗膜に亀裂および剥がれが生じがたく、折り曲げ性に優れている。
【０１３５】
〔評価基準〕
１００点：マンドレルの直径が５ｍｍよりも小さい。
７０点：マンドレルの直径が６ｍｍまたは８ｍｍである。
５０点：マンドレルの直径が１０ｍｍである。
０点：マンドレルの直径が１２ｍｍである。
【０１３６】
（３）耐紫外線性
紫外線劣化促進試験機〔岩崎電気（株）製、商品名：アイスーパーＵＶテスターＵＶ−Ｗ１３１〕を用い、気温が６０℃で相対湿度が５０％の雰囲気中にて、塗膜側から１００ｍＷ／ｃｍ2の紫外線を４８時間照射し、照射前後での塗膜の黄変度（Δｂ値）を測定し、以下の評価基準に基づいて耐紫外線性を評価した。
【０１３７】
なお、塗膜の黄変度（Δｂ値）が小さいほど、当該塗膜は耐紫外線性に優れている。
【０１３８】
〔評価基準〕
１００点：塗膜の黄変度（Δｂ値）が３未満である。
５０点：塗膜の黄変度（Δｂ値）が３以上５未満である。
０点：塗膜の黄変度（Δｂ値）が５以上である。
【０１３９】
（４）総合評価
◎：合計点が３００点
○：合計点が２５０点以上３００点未満
△：合計点が１５０点以上２５０点未満
×：合計点が１５０点未満
【０１４０】
【表１】
2013131701.tif 000005
【０１４１】
表１に示された結果から、各実施例で得られた積層体は、いずれも、各比較例で得られた積層体と対比して、密着性、折り曲げ性および耐紫外線性に総合的に優れていることがわかる。
【０１４２】
以上のことから、本発明のコーティング剤は、いずれも、太陽電池モジュールおよび太陽電池に好適に使用することができることがわかる。さらに、本発明のコーティング剤は、いずれも、マーキングフィルム；感光性樹脂板；粘着シート；電子部品ケース包材；反射フィルム、光拡散フィルムなどの光学フィルム；ガラス飛散防止用フィルム、化粧用フィルム、窓用フィルムなどの建築材料用フィルム；表示材料、電飾看板などの屋内外のオーバレイ用フィルム；シュリンクフィルムなどのコーティング剤としても使用することができることがわかる。